(57)【特許請求の範囲】
【請求項１】
工程：
Ｓ１）複数の圧電セラミック層（１２）と、複数の導電性内部電極（１４）とを有する積層スタック（１０）を準備すること、ここで、前記積層スタック（１０）の縦軸（Ｌ）に沿ってそれぞれ１つの内部電極（１４）が２つのセラミック層（１２）の間に配置されていて、ここで、前記圧電セラミック層（１２）はその表面（１６）に、多結晶質の組織（２０）が存在する第１の領域（１８）と、前記多結晶質の組織（２０）に機械的に付着しているだけの圧電セラミック材料（２４）が存在する第２の領域（２２）とを有し、かつここで、前記表面（１６）とは、前記積層スタックの圧電セラミック層のバルク内へ１５μｍ〜２０μｍ拡がっている領域である；
Ｓ２）前記多結晶質の組織（２０）に機械的に付着しているだけの圧電セラミック材料（２４）を、前記多結晶質の組織（２０）を損なうことなしに除去すること
を有し、
前記工程Ｓ２）において、工程：
Ｓ２ａ）圧力印加により液化されたガス（３８）を準備すること；
Ｓ２ｂ）微結晶（４４）が形成されるように前記ガス（３８）を放圧すること；
Ｓ２ｃ）前記微結晶（４４）を整列させて、方向付けられた流れ（５０）にすること；
Ｓ２ｄ）前記方向付けられた流れ（５０）を前記積層スタック（１０）の表面（１６）に当てること
が実施される、
圧電積層スタック（１０）の製造方法。
【請求項２】
前記工程Ｓ１）において、前記機械的に付着しているだけの圧電セラミック材料（２４）は緩い粒状層として存在するが、その緩い粒状層は前記積層スタック（１０）のセラミック層（１２）から離れてはいないことを特徴とする、請求項１に記載の方法。
【請求項３】
液化されたガス（３８）として、ＣＯ2および／またはＮ2および／または希ガスを使用することを特徴とする、請求項１または２記載の方法。
【請求項４】
前記積層スタック（１０）の前記表面（１６）を、流れ（５０）の供給源（５２）に対して１ｃｍ〜１０ｃｍ、好ましくは２ｃｍ〜８ｃｍ、さらに好ましくは３ｃｍ〜６ｃｍ、ことに４ｃｍの距離（ｄ）で、前記流れ（５０）を越えるように動かすことを特徴とする、請求項１から３までのいずれか１項記載の方法。
【請求項５】
前記流れ（５０）は、２ｂａｒ〜２５ｂａｒ、好ましくは５ｂａｒ〜２０ｂａｒ、さらに好ましくは１０ｂａｒ〜１６ｂａｒ、ことに１４ｂａｒの圧力（ｐs）を有することを特徴とする、請求項１から４までのいずれか１項記載の方法。
【請求項６】
前記多結晶質の組織（２０）に機械的に付着しているだけの圧電セラミック材料（２４）の除去後に、前記積層スタック（１０）の前記表面（１６）を、工程Ｓ３）において、ことにイオン化された空気（３０）を吹き付けることによりおよび／または溶媒浴（３２）中で超音波（３４）に曝すことにより、脱イオンすることを特徴とする、請求項１から５までのいずれか１項記載の方法。
【請求項７】
前記積層スタック（１０）の前記表面（１６）を、前記脱イオンの後に、工程Ｓ４）において、ことに不動態化塗料（３６）を施すことにより不動態化することを特徴とする、請求項６記載の方法。
【請求項８】
圧電セラミック材料（２４）から形成された複数のセラミック層（１２）と、複数の導電性内部電極（１４）とを有する圧電積層スタック（１０）において、前記積層スタック（１０）の縦軸（Ｌ）に沿って、それぞれ１つの内部電極（１４）が２つのセラミック層（１２）の間に配置されていて、前記圧電セラミック層（１２）は、その表面（１６）に、多結晶質の組織（２０）が存在する第１の領域（１８）と、前記多結晶質の組織（２０）に機械的に付着しているだけの圧電セラミック材料（２４）が存在する第２の領域（２２）とを有し、前記セラミック層（１２）の前記表面（１６）の２０％未満には、前記機械的に付着しているだけの圧電セラミック材料（２４）が存在し、前記圧電セラミック層（１２）は、０．５μｍ〜３μｍの平均粗さ（Ｒａ）を有する、圧電積層スタック（１０）。
【請求項９】
前記圧電セラミック層（１２）は、１μｍ〜２μｍの平均粗さ（Ｒａ）を有することを特徴とする、請求項８記載の圧電積層スタック（１０）。
【請求項１０】
前記セラミック層（１２）の前記表面（１６）に、不動態化層、ことに不動態化塗料（３６）が配置されていることを特徴とする、請求項８または９記載の圧電積層スタック（１０）。
【発明の詳細な説明】
【技術分野】
【０００１】
本発明は、圧電積層スタックの製造方法、およびことにこの方法により製造された圧電積層スタックに関する。
【０００２】
圧電積層スタックは、電子素子として、例えば内燃機関のシリンダの燃焼室内に燃料を噴射するためのアクチュエータユニット内で使用される。
【０００３】
例示的にアクチュエータユニットとして使用される積層スタックは、典型的には、複数の圧電セラミック層と、複数の導電性内部電極とを有し、ここで、それぞれ内部電極の１つが、２つの圧電セラミック層の間に配置されている。特に頻繁に、自動車用の多種多様なエンジンタイプの噴射弁中で操作エレメントとして適用するために、電子構成部材として形成された積層スタックは、ピエゾアクチュエータの形で使用される。
【０００４】
排気ガスおよび燃費に関する要求が増すにつれて、燃焼室内への燃料の噴射に関する要求も増している。したがって、より高い圧力、温度、ならびに複数回噴射は、噴射される燃料の配分の際に、より高い精度を必要とする。この場合、電界強度がより高くなり、かつ運転時間の要求がより高くなる傾向がある。この場合、積層スタックの表面での電気的フラッシュオーバーの危険性が増す。
【０００５】
積層スタックの表面での電気的フラッシュオーバーの危険性は、この場合、例えば積層スタックの研磨プロセスにより典型的には最も上の粒状層が機械的に損傷されることにより高まり、この際に、緩い粒状材料が焼結されたセラミック集合体から離れない。それにより、セラミック結晶体と機械的に結合しているだけの緩い粒状層が生じる。この緩い粒状層は、機械的負荷および熱機械的負荷の下で、セラミックの劣化現象についてのもととなり、ならびにその他の点で高抵抗性のセラミック材料内に導電性経路を形成する。この緩い粒状層により、積層スタックの表面に微小亀裂が形成されるため、この微小亀裂内へ水分および／または金属イオンが移行し、こうして２つの隣接する内部電極の間に導電性経路が形成されかねない。
【０００６】
図１４および図１５は、言及された問題を図式的に示す。
【０００７】
図１４中には、複数の圧電セラミック層１２と複数の導電性内部電極１４とを有する積層スタック１０が示されていて、この場合、積層スタック１０の縦軸Ｌに沿ってそれぞれ１つの電極１４が２つのセラミック層１２の間に配置されている。図１４は、さらに、セラミック層１２の１つの表面１６の領域を拡大図で示す。この拡大図では、表面１６でセラミック層１２が、第１の領域１８を有し、この第１の領域１８内には、セラミック層１２の材料が多結晶質の組織２０として、つまり閉じた結晶として存在する。さらに、セラミック層１２の表面１６には、第２の領域２２が存在し、この第２の領域２２内には、もはや多結晶質の組織２０の構成要素ではなく、多結晶質の組織２０に機械的に付着しているだけの圧電セラミック材料２４が存在する。したがって、このセラミック材料２４は、多結晶質の組織２０との関連で、緩い粒状結合体２６を形成する。
【０００８】
図１５は、セラミック層１２の表面１６から引き剥がされた粒状結合体２６のＳＥＭ写真を示す。
【０００９】
このような緩い粒状結合体２６は、もはや多結晶質の組織２０の一部ではないが、機械的にまだ比較的強く多結晶質の組織２０と付着している。
【００１０】
図１６は、画像ａ）に表面１６の顕微鏡写真を示し、この場合、緩い粒状結合体２６は明るい領域により表されている。画像ｂ）には、積層スタック１０が汚染物および粒子の除去のために溶媒浴中で超音波処理された後の表面１６が示されている。過去において電界強度はそれほど高くなかったため、この種の前処理は積層スタック１０を洗浄するために十分であった。しかしながら、画像ｂ）では、表面１６にはまだ緩い粒状結合体２６が多数存在することがわかる。したがって、粒状結合体２６の機械的付着は、例えば超音波のような通常の洗浄方法が緩い粒状結合体２６を積層スタック１０から引き離すことができないほど強い。
【００１１】
図１４で見ることができるように、最も不都合の場合に、多結晶質の組織２０と粒状結合体２６の間に経路２８が形成され、例えば表面１６のこの領域内に水分が進入する場合に、これが導電性経路２８を形成しかねない。
【００１２】
これは、積層スタック１０が極めて高い電界強度に曝される場合にはことに不利である、というのもこのときに積層スタック１０中で電気的フラッシュオーバーが生じることがあるためである。
【００１３】
したがって、本発明の課題は、上述の問題を克服することができる、圧電積層スタックの製造方法、および相応する積層スタックを提案することである。
【００１４】
この課題は、請求項１に記載の圧電積層スタックの製造方法により解決される。
【００１５】
ことにこのような方法によって製造された圧電積層スタックは、独立請求項の主題でもある。
【００１６】
本発明の好ましい実施態様は、従属請求項の主題である。
【００１７】
圧電積層スタックの製造方法の場合に、次の工程が実施される：工程Ｓ１）において、複数の圧電セラミック層と、複数の導電性内部電極とを有する積層スタックを準備し、この場合、積層スタックの縦軸に沿ってそれぞれ１つの内部電極が２つのセラミック層の間に配置されている。圧電セラミック層は、その表面に、多結晶質の組織が存在する第１の領域を有する。さらに、圧電セラミック層は、多結晶質の組織に機械的に付着しているだけの圧電セラミック材料が存在する第２の領域を有する。工程Ｓ２）において、多結晶質の組織に機械的に付着しているだけの圧電セラミック材料を、多結晶質の組織を損なうことなく除去する。
【００１８】
この圧電セラミック層は、その表面の他に、バルク内でも多結晶質の組織から形成されている。
【００１９】
「表面」とは、この場合、積層スタックのセラミック層のバルク内へ約１５μｍ〜２０μｍ拡がっている領域であると解釈すべきである。
【００２０】
このような製造方法によって、それ自体が新たな緩い粒状結合体の形成を引き起こしかねない、多結晶質の組織での機械的損傷を引き起こさずに、積層スタックの表面から緩い粒状結合体は取り除かれる。それにより、作動時に、低抵抗経路として、部材としての積層スタックの故障の原因となりかねない緩い粒界は存在しないかまたは生じない。
【００２１】
好ましくは、記載された方法の場合、次の工程が実施される：
Ｓ２ａ）圧力印加により液化されたガスを準備すること；
Ｓ２ｂ）微結晶が形成されるようにガスを放圧すること；
Ｓ２ｃ）微結晶を整列させかつ加速して、方向付けられた流れにすること；
Ｓ２ｄ）この方向付けられた流を積層スタックの表面に当てること。
【００２２】
工程Ｓ２ｃ）での加速は、この場合、好ましくは、形成されるかまたは形成された微結晶への圧縮空気の供給により行われる。
【００２３】
積層スタックの表面に微結晶からなる流を当てる際に、好ましくは機械的に付着する圧電セラミック材料、つまり粒状結合体に、この機械的に付着しているだけのセラミック材料を多結晶質の組織から除去するために十分な機械的エネルギーが作用する。予め圧力印加により液化され、放圧されたガスから形成された微結晶の使用は、この微結晶が、積層スタックの表面との接触の後に再び気体の状態に移行し、それにより積層スタックの表面には、例えば、表面に砂粒子、ガラス粒子等を当てる場合に生じるような残留物が残らないという利点を有する。
【００２４】
したがって、標準条件で、つまり室温、ことに２０℃で、かつｐ＝１０１３ｍｂａｒの圧力で気体状であるガスを使用する場合が有利である。
【００２５】
したがって、例えば、液化されたガスとして、好ましくはＣＯ2、Ｎ2および／または希ガスを使用することができる。
【００２６】
好ましくは、積層スタックの表面を、流の供給源に対して１ｃｍ〜１０ｃｍ、好ましくは２ｃｍ〜８ｃｍ、さらに好ましくは３ｃｍ〜６ｃｍ、ことに４ｃｍの距離でこの流を越えるように動かす。この範囲は、実験において特に好ましいことが判明している、というのも短すぎる距離の場合、微結晶が流の中で十分には加速されず、機械的に付着する圧電セラミック材料を、積層スタックの表面から完全には除去することができないためである。それに対して長すぎる距離は、著しく拡がった流を生じさせる。好ましくは、この流は、積層スタックの表面と衝突する箇所で、積層スタックの幅に相応する幅を有する。
【００２７】
このために、流は、２ｂａｒ〜２５ｂａｒ、ことに５ｂａｒ〜２０ｂａｒ、さらにことに１０ｂａｒ〜１６ｂａｒの圧力を有する場合が同様に好ましい。
【００２８】
機械的に付着する圧電セラミック材料を積層スタックの表面から完全に除去するために好ましい暴露時間は、２秒〜１５秒の間の範囲で変動する。
【００２９】
「完全に」とは、セラミック層の表面の８０％超が、多結晶質の組織に機械的に付着しているだけのセラミック材料を有しないことを意味する。つまり、セラミック層の表面の２０％未満には、機械的に付着しているだけの圧電セラミック材料が存在する。
【００３０】
好ましくは、多結晶質の組織に機械的に付着しているだけの圧電セラミック材料の除去後に、積層スタックの表面を、工程Ｓ３）において、脱イオンする。ことに、この脱イオンは、イオン化された空気を吹き付けることにより行われる。あるいは、またはそれに加えて、積層スタックを溶媒浴中で超音波に曝すこともできる。この脱イオンは、この場合、積層スタックの表面が無電荷となりかつそれにより均等になるという利点を有する。
【００３１】
好ましくは、積層スタックの表面を、脱イオンの後に、工程Ｓ４）において、不動態化する。このために、例えば不動態化塗料が施される。積層スタックの表面の不動態化は、積層スタックの作動時の電気的フラッシュオーバーを避けることができるという利点を有する。
【００３２】
ことに上述の方法により製造された圧電積層スタックは、圧電セラミック材料から形成された複数のセラミック層と、複数の導電性内部電極とを有する。積層スタックの縦軸に沿って、それぞれ１つの内部電極が２つのセラミック層の間に配置されている。圧電セラミック層は、その表面に、多結晶質の組織が存在する第１の領域と、多結晶質の組織に機械的に付着しているだけの圧電セラミック材料が存在する第２の領域とを有する。セラミック層の表面の２０％未満には、機械的に付着しているだけの圧電セラミック材料が存在する。
【００３３】
このような圧電積層スタックは、積層スタックが極めて高い電界強度に曝される場合であっても、多結晶質の組織と、多結晶質の組織の表面上の緩い粒状結合体との間で形成される不所望な導電性経路を通した電気的フラッシュオーバーを僅かな程度でのみ見込むことができるという利点を有する。というのも、この緩い粒状結合体は、圧電積層スタック内にもはや十分には存在しないためである。
【００３４】
好ましくは、圧電セラミック層は、０．５μｍ〜３μｍ、ことに１μｍ〜２μｍの平均粗さを有する。この範囲内の粗さは、引き続き積層スタックの表面に施される材料層が、この積層スタックに特に良好に付着することができるという利点を有する。
【００３５】
好ましくは、セラミック層の表面に、不動態化層、ことに不動態化塗料が配置されている。
【００３６】
本発明の好ましい実施形態を、次に添付の図面を用いて詳細に説明する。
【図面の簡単な説明】
【００３７】
【図１】圧電積層スタックの製造方法の際に実施される工程を図式的に表すフローチャート。
【図２】方向付けられた流れに当てた後に積層スタックを脱イオンするための第１の方法。
【図３】方向付けられた流れに当てた後に積層スタックを脱イオンするための第２の方法。
【図４】表面に不動態化層を有する、図６または図７により脱イオンされた積層スタック。
【図５】図１による方法で実施される部分工程を図式的に表すフローチャート。
【図６】図１による方法で使用されるような、圧力印加により液化されたガス。
【図７】ガス容器の開口部を通して放圧され、かつ整列装置を通して整列させて、方向付けられた流れにされる、図６からの圧力印加され液化されたガス。
【図８】図７により形成された流れに当てられる圧電積層スタック。
【図９】図１による方法が実施されていない積層スタックの縦断面の顕微鏡写真。
【図１０】図９による積層スタックのＳＥＭ写真。
【図１１】図１による方法が実施された積層スタックの縦断面の顕微鏡写真。
【図１２】図１１による積層スタックのＳＥＭ写真。
【図１３】ａ）未処理の積層スタック、ｂ）超音波浴で予備洗浄された積層スタック、ｃ）図１に記載された方法により洗浄された積層スタックの顕微鏡写真の比較。
【図１４】先行技術による積層スタック。
【図１５】図１４からの積層スタックから引き剥がされた緩い粒状層のＳＥＭ写真。
【図１６】ａ）未処理の積層スタック、ｂ）超音波浴で予備洗浄された積層スタックの顕微鏡写真の比較。
【００３８】
図１は、圧電積層スタック１０を製造するための図式的な方法工程を表すフローチャートを示す。
【００３９】
この場合、工程Ｓ１）において、複数の圧電セラミック層１２と、複数の導電性内部電極１４とから構成されていて、これらは、積層スタック１０の縦軸Ｌの方向で交互に配置される積層スタック１０が準備される。セラミック層１２は、その表面１６に、セラミック材料２４が多結晶質の組織２０として存在する第１の領域１８と、セラミック材料２４が、多結晶質の組織２０に機械的に付着しているだけで、多結晶質の組織２０の一部を形成していない第２の領域２２とを有する。
【００４０】
次いで、工程Ｓ２）において、機械的に付着しているだけのセラミック材料２４を多結晶質の組織２０から、特に多結晶質の組織２０が損傷されないように除去する。
【００４１】
このセラミック材料２４をセラミック層１２の多結晶質の組織２０から除去することにより、セラミック層の表面１６は、静電気的に帯電していることがあり、このことは積層スタック１０の後続する処理工程にとって不都合であることがある。したがって、工程Ｓ３）において、積層スタック１０の表面１６を脱イオンする。
【００４２】
図２および図３は、このために考えられる脱イオン法の図式的なスナップショットを示す。図２において、例示的に、脱イオンのために、セラミック材料２４の除去により静電気的に帯電している積層スタック１０の表面１６に、イオン化された空気３０を吹き付ける。あるいは、またはそれに加えて、図３に示されているように、積層スタック１０は溶媒浴３２中で超音波３４に曝すこともできる。
【００４３】
積層スタック１０の作動時のフラッシュオーバーを避けるために、積層スタック１０の表面１６を脱イオンした後に、積層スタック１０の表面１６を、工程Ｓ４）において、例えば表面１６に不動態化塗料３６を施すことにより不動態化する。このように不動態化塗料３６で処理された積層スタック１０が、図４に示されている。
【００４４】
Ｓ３）およびＳ４）は、圧電積層スタック１０の製造方法において任意の方法工程であり、これらは積層スタック１０の引き続く後続処理に依存して実施しても、または実施しなくてもよい。
【００４５】
図５は、工程Ｓ２）において、セラミック材料２４を多結晶質の組織２０から除去するために実施することができる図式的な部分工程を表すフローチャートを示す。
【００４６】
例えば、緩いセラミック材料２４を、機械的放射により多結晶質の組織２０から除去することができる。
【００４７】
例えば、このために、工程Ｓ２ａ）において、圧力印加によって液化されているガス３８を準備する。図６は、これについて、圧力容器４０内に準備された液化されたガス３８を示す。この圧力容器４０、およびその中に配置された液化されたガス３８は、周囲温度Ｔ、例えば室温に相当する温度Ｔを有する。しかしながら、ガス３８内の圧力ｐは、周囲圧力ｐ0よりも明らかに高い。この高い圧力ｐでの圧力印加により、ガス３８は圧力容器４０内で液体として存在する。
【００４８】
工程Ｓ２ｂ）において、このときに、ガス３８は放圧される。このために、例えば、図７に図式的に表されているように、圧力容器４０内よりも明らかに低い圧力ｐ0が支配するガス容器４０の外側の周囲環境にガス３８が漏れ出ることができるように圧力容器４０を開放する。ガス３８の放圧の際に、その体積は増加し、そのためガス３８は、周囲環境に対して体積変化に伴う仕事を行わなければならない。このため、エネルギーは、ガス自体から取り出され、それにより周囲温度Ｔから、この周囲温度Ｔよりも明らかに低い温度Ｔ1に冷却される。冷却の際に、ガス３８はエネルギー損失により凝縮して、ことに微結晶４４の形の固体４２になる。
【００４９】
圧力容器４０から流出する、膨張するガス３８およびその際に形成される微結晶４４を、積層スタック１０の表面１６の処理のための機械的粒子として利用するために、工程Ｓ２ｃ）において、膨張するガス３８を、例えば整列装置４６、例えば絞り４８の使用により整列させることで、形成された微結晶４４からなる方向付けられた流れ５０が生じる。図式的に、工程Ｓ２ｂ）およびＳ２ｃ）は、図７に、この方法のスナップショットで示されている。
【００５０】
工程Ｓ２ｄ）において、そのときに、積層スタック１０の表面１６に、方向付けられた流れ５０が当てられる。この図式的なスナップショットでは、この工程が図８に示されている。
【００５１】
この場合、方向付けられた流れ５０は静止されたままであり、つまり、供給源５２、図８では整列装置４６からの微結晶４４の流出点は、空間内での位置が変わらない。しかしながら、積層スタック１０の全体の表面１６を、方向付けられた流れ５０に当てるために、積層スタック１０を、図８では双頭矢印により示されたように、方向付けられた流れ５０を越えるように動かす。これは、例えば、積層スタック１０の縦軸Ｌが、方向付けられた流れ５０の主要流動方向Ｈに対して正確に垂直に配置されるように行うことができるが、縦軸Ｌと主要流動方向Ｈとの間で０°と９０°との間の傾斜角をなすことも可能である。
【００５２】
好ましくは、この場合、積層スタックを、縦軸Ｌを中心として連続的に回転させる。
【００５３】
方向付けられた流れ５０の供給源５２と、積層スタック１０の表面１６との間の距離ｄは、好ましくは１ｃｍ〜１０ｃｍの範囲にある。３ｃｍ〜６ｃｍの距離ｄが特に好ましい。この場合、供給源５２が、表面１６に対してより近くに配置されていればそれだけ、より多くの微結晶４４が、表面１６の定義された面積領域に当たる、つまり面積当たりより多くの力が、この面積領域内の表面１６に作用する。この距離ｄが近すぎるように選択される場合、多結晶質の組織２０の損傷を引き起こしかねない。
【００５４】
方向付けられた流れ５０が積層スタック１０の表面１６に当たる圧力ｐsに関しても同じ考察を行うことができる。圧力ｐsが低すぎる場合、緩いセラミック材料２４を、多結晶質の組織２０から完全には引き離すことができない。したがって、圧力ｐsについての最適な圧力範囲は、２ｂａｒ〜２５ｂａｒ、ことに１０ｂａｒ〜１６ｂａｒである。
【００５５】
表面１６に方向付けられた流れ５０が当てられる好ましい放射時間として、２秒〜１５秒の範囲が突き止められた。この時間は、積層スタック１０の表面１６から緩いセラミック材料２４を除去するために十分である。
【００５６】
圧電積層スタック１０の製造方法において使用することができる、商業的に、圧力容器４０に入れられた入手可能なガスは、例えばＣＯ2、Ｎ2および／または、例えばアルゴンのような希ガスである。このガスは、全体として、一方で無毒であり、他方で標準条件下でガス状であるため、このガスは、積層スタック１０の表面１６との接触後に再びガスの状態に移行し、かつ積層スタック１０の表面１６から蒸発するという利点を有する。それにより、積層スタック１０の表面１６の処理のために使用される固体４２による残留物は全く生じない。
【００５７】
図９〜図１２は、積層スタック１０の表面１６の写真を示し、これらの写真は、一方で説明された方法で処理されていない（図９および図１０）、ならびに他方で説明されたような方法で処理されている（図１１、図１２）。
【００５８】
この場合、図９および図１１は、それぞれ積層スタック１０の縦断面の顕微鏡写真を示し、図１０および図１２は、それぞれ図９もしくは図１１による積層スタック１０の表面１６のＳＥＭ写真を示す。
【００５９】
図９では、矢印により印されるように、緩いセラミック材料２４が多結晶質の組織２０に接して存在することを認識することができる。
【００６０】
図１０では、この緩いセラミック材料２４は、表面１６上での結晶粒５４の不規則な分布により表されている。
【００６１】
図１１では、多結晶質の組織２０に関して、図９と比べて緩いセラミック材料２４がもはや存在しないことを認識することができる。図１２では、したがって、この方法により処理された積層スタック１０の表面１６が、結晶粒５４からなる規則的な構造として示されている。平均粗さＲａは、この方法により処理された積層スタック１０の場合、０．５μｍ〜３μｍの範囲で変動し、このことは、積層スタック１０の表面１６を後に別の材料、例えば不動態化塗料３６で被覆する場合に特に好ましい。
【００６２】
図１３は、ａ）全く未処理の積層スタック１０、ｂ）溶媒浴３２中での超音波３４を用いて処理しただけの積層スタック１０、およびｃ）上述の方法で処理された、つまり液化されたガス３８に当てることにより緩いセラミック材料２４が除去された、積層スタック１０の表面１６の顕微鏡写真をまとめて示す。
【００６３】
緩いセラミック材料は、ａ）、ｂ）およびｃ）による写真において明色の斑点として現れる。積層スタック１０の超音波洗浄により、表面１６には、未処理の積層スタック１０と比べて、セラミック材料２４からなる比較的小さな緩い粒子を除去することができたことを認識することができる。しかしながら、積層スタック１０の後の作動において、超音波により除去可能な比較的小さな粒子が問題を起こすのではなく、写真ｂ）で見られるような、いまだに積層スタック１０の表面１６に残留し、したがって多結晶質の組織２０から除去されていない比較的大きな粒状結合体２６が問題を起こす。それに対して、写真ｃ）では、緩いセラミック材料２４を形成する全ての粒子を十分に除去することができたことを認識することができる。したがって、積層スタック１０の表面１６の８０％超が、緩いセラミック材料２４を有さず、かつセラミック層１２の表面１６の２０％未満に、機械的に付着しているだけの圧電セラミック材料２４が存在する。
【図１】
0006615233.tif 000002
【図２】
0006615233.tif 000003
【図３】
0006615233.tif 000004
【図４】
0006615233.tif 000005
【図５】
0006615233.tif 000006
【図６】
0006615233.tif 000007
【図７】
0006615233.tif 000008
【図８】
0006615233.tif 000009
【図９】
0006615233.tif 000010
【図１０】
0006615233.tif 000011
【図１１】
0006615233.tif 000012
【図１２】
0006615233.tif 000013
【図１３ａ）】
0006615233.tif 000014
【図１３ｂ）】
0006615233.tif 000015
【図１３ｃ）】
0006615233.tif 000016
【図１４】
0006615233.tif 000017
【図１５】
0006615233.tif 000018
【図１６】
0006615233.tif 000019